(57)【要約】【課題】木材の質感を損なうことがなく、耐光性を持続させることができる木材の耐光処理方法を提供する。【解決手段】木材２に高圧水蒸気による加熱処理を与えて、木材２に含有されている耐光性の高い重合性着色物を生成するとともに、そのとき生成する耐光性の低い酸化着色物を木材２の表面に析出させ、その後、析出した酸化着色物を除去する。【選択図】図１
2010194789.tif 000002
【特許請求の範囲】
【請求項１】
木材に高圧水蒸気による加熱処理を与えて、該木材に含有されている耐光性の高い重合性着色物を生成するとともに、そのとき生成する耐光性の低い酸化着色物を木材の表面に析出させ、その後、析出した酸化着色物を除去することを特徴とする木材の耐光処理方法。
【請求項２】
請求項１に記載の木材の耐光処理方法において、
上記高圧水蒸気による加熱処理は、上記木材の加熱温度が１１０℃〜１７０℃の範囲で、処理時間を１０分以上としていることを特徴とする木材の耐光処理方法。
【請求項３】
請求項１または２に記載の木材の耐光処理方法において、
上記酸化着色物の除去は、研磨により行うことを特徴とする木材の耐光処理方法。
【請求項４】
請求項１または２に記載の木材の耐光処理方法において、
上記酸化着色物の除去は、木材の表層面をスライス切除して行うことを特徴とする木材の耐光処理方法。
【請求項５】
請求項１〜４のいずれかに記載の木材の耐光処理方法において、
上記木材は、スライス単板を製造するためのフリッチ材であることを特徴とする木材の耐光処理方法。
【発明の詳細な説明】
【技術分野】
【０００１】
本発明は、内装材、家具材等に広く使われる木材の耐光性を向上させるための木材の耐光処理方法の改良に関する。
【背景技術】
【０００２】
従来、内装材、家具材等に広く使われる木材の耐光性を向上させるための処理方法として、木材あるいはその表面塗料に紫外線吸収剤を添加する方法が、一般に知られている。
【０００３】
例えば、特許文献１には、耐光堅牢度を改良することを目的として、染色木材を紫外線吸収剤を含むカチオン系浸漬液に浸漬することを特徴とする染色木材及びその耐光性改良方法が開示され提案されている。
【０００４】
しかしながら、上述の特許文献１に開示された方法は、紫外線吸収剤が劣化しやすいなど紫外線吸収能力に限界があり、効果の持続性に問題があった。
【０００５】
また、木材の耐光性を向上させる別の処理方法として、木材表面に顔料などの耐光性の高い材料を塗布する方法も一般に知られているが、この方法は、木材表面を顔料などで隠蔽することになって、木材の質感が損なわれるという問題があった。
【先行技術文献】
【特許文献】
【０００６】
【特許文献１】特開２００８−１８３８６４号公報
【発明の概要】
【発明が解決しようとする課題】
【０００７】
本発明は上記事情に鑑みてなされたものであり、木材の質感を損なうことが少なく、耐光性の持続効果の高い木材の耐光処理方法を提供することを目的としている。
【課題を解決するための手段】
【０００８】
木材には主成分として、セルロースと、リグニンと、ヘミセルロースが含まれており、木材を加熱すると、ヘミセルロースから熱分解により耐光性の高い重合性着色物が生成し、同時にリグニンに含まれるフェノール類似の低分子樹脂が酸化着色して耐光性の低い酸化着色物が副生成する。
【０００９】
本発明は、木材に含まれている耐光性の高い重合性着色物は、高圧水蒸気処理により水分が潤沢な状態で加熱処理すれば、水分が少ない場合の加熱処理と異なって、耐光性の高い重合性着色物をより多く発生させることができ、一方で、木材に加熱処理を与えた際に副生成する耐光性の低い酸化着色物を少なくできたという知見に基づいている。
【００１０】
上記目的を解決するために、請求項１に記載の木材の耐光処理方法は、木材に高圧水蒸気による加熱処理を与えて、該木材に含有されている耐光性の高い重合性着色物を生成するとともに、そのとき生成する耐光性の低い酸化着色物を木材の表面に析出させ、その後、析出した酸化着色物を除去することを特徴とする。
【００１１】
また、請求項２に記載の木材の耐光処理方法は、請求項１に記載の木材の耐光処理方法において、上記高圧水蒸気による加熱処理は、上記木材の加熱温度が１１０℃〜１７０℃の範囲で、処理時間を１０分以上としていることを特徴とする。
【００１２】
また、請求項３に記載の木材の耐光処理方法は、請求項１または２に記載の木材の耐光処理方法において、上記酸化着色物の除去は、研磨により行うことを特徴とする。
【００１３】
また、請求項４に記載の木材の耐光処理方法は、請求項１または２に記載の木材の耐光処理方法において、上記酸化着色物の除去は、木材の表層面のスライス切除により行うことを特徴とする。
【００１４】
また、請求項５に記載の木材の耐光処理方法は、請求項１〜４のいずれかに記載の木材の耐光処理方法において、上記木材は、スライス単板を製造するためのフリッチ材であることを特徴とする。
【発明の効果】
【００１５】
請求項１に記載の木材の耐光処理方法によれば、高圧水蒸気処理により水分が潤沢な状態で加熱処理するので、水分が少ない場合の加熱処理と異なって、より多く耐光性の高い重合性着色物を発生させ、耐光性の低い酸化着色物をより少なくすることができる。そのため、耐光性の持続効果に優れている。
【００１６】
また、木材表面に顔料などを塗布して木材表面を隠蔽しないので、木材の質感を損なうことがない。
【００１７】
木材が加熱されると、木材の表面は、耐光性の低い酸化着色物が木材道管に集中的に析出して木目を強調するに至り、紫外線によって退色しやすくなる、そのため、光の当たったところは木目が飛んだような外観を呈することになりがちである。
【００１８】
しかし、請求項１に記載の木材の耐光処理方法によれば、副生成する耐光性の低い酸化着色物をその移行性を利用して表面析出させ、その後、表面析出した酸化着色物を除去するので、光が当っても、木目が飛んだような外観を呈することも少なくできる。
【００１９】
また、表面に析出した酸化着色物が、後の仕上げ加工時に刃物に絡みついたり、仕上げのためのサンダーが目詰まりしたりして製品の価値を落とすことも少ない。
【００２０】
このように、木材やその表面に紫外線吸収剤を添加した塗装を施す方法と比較して、耐光性の持続効果に優れている。
【００２１】
また、木材表面に顔料などを塗布して木材表面を隠蔽しないので、木材の質感を損なうことがない。
【００２２】
また、請求項２に記載の木材の耐光処理方法によれば、木材の加熱温度が１１０℃〜１７０℃の範囲で、処理時間を１０分以上としているので、十分に重合性着色物を生成させることができる。そのため木材の耐光性を十分に高くすることができる。すなわち、温度が低かったり加熱時間が短かすぎると十分に重合性着色物を生成させることができないが、１１０℃以上の加熱で、処理時間が１０分以上であるので、十分に重合性着色物を生成させることができる。また、加熱が行き過ぎると耐光性の低い酸化着色物が副生成し、表面に析出し、後の仕上げ加工で刃物に絡みついたり、仕上げのためのサンダーが目詰まりしたりして製品化が困難になるが、本発明では、木材の処理温度が１７０℃以下であるので、加熱が行き過ぎることがない。そのため、表面に析出する酸化着色物が多すぎることがなく、後の加工で刃物に絡みついたり、サンダーが目詰まりしたりして製品化が困難になることをより少なくすることができる。
【００２３】
また、加熱が行き過ぎることがないので、木材を炭化させることが少ない。そのため、焼杉のように耐光性が向上するが、炭化のために木材本来の質感が保てなくなるというようなことを少なくすることができる。
【００２４】
そして、請求項３に記載の木材の耐光処理方法によれば、酸化着色物の除去は、研磨により行うので、簡単に表面に析出する酸化着色物を除去をすることができる。
【００２５】
また、請求項４に記載の木材の耐光処理方法によれば、酸化着色物の除去は、木材の表層面のスライス切除により行うので、木材をスライスしてスライス単板を得るときには、外側のスライス単板だけを除去すればよい。そのため加工処理が簡単である。
【００２６】
また、請求項５に記載の木材の耐光処理方法によれば、フリッチ材とフリッチ材から製造されるスライス単板の耐光性を持続させることができる。また、フリッチ材やスライス単板の質感を損なうことがない。
【図面の簡単な説明】
【００２７】
【図１】本発明の木材の耐光処理方法を示すフロー図である。
【図２】本発明の木材の耐光処理方法に適用する処理装置の構成を示す概念図である。
【図３】図１の処理装置の概略の対応断面図である。
【図４】本発明の木材の耐光処理方法による実施例の評価結果をまとめた表である。
【図５】金属カゴに木材を拘止させる構成を示す説明図である。
【発明を実施するための形態】
【００２８】
以下、添付図面を参照しながら本発明の好ましい実施の一形態について説明する。図１は、本発明の木材の耐光処理方法Ｓを示すフロー図であり、図２は、本発明の木材の耐光処理方法Ｓに適用する処理装置１の構成を示す概念図である。また、図３は、図２の処理装置１の概略の対応断面図である。
【００２９】
本実施形態の木材の耐光処理方法Ｓは、内装材、家具材等に広く使われるスライス単板を製造するためのフリッチ材を処理して、このフリッチ材と、これから製造されるスライス単板の耐光性を改良するためのものであり、図２、図３に示す処理装置１を用いてフリッチ材である木材２を処理する。
【００３０】
ここで、処理装置１は、高圧蒸気釜４を備えており、この高圧蒸気釜４は、フリッチ材として用いる木材２を拘止した状態に保持する保持手段としての台座３を内部に有した水溜容器５を内部に備えている。
【００３１】
台座３は、上側固定部材３ａ、下側固定部材３ｂと、押さえ板２ａ、２ｂとを備えている。図２では、木材２は、押さえ板２ａ、２ｂで上下両側から挟まれ、隙間を確保するために、スペーサー７ａ、７ｂを介在させた状態で台座３の上側固定部材３ａ、下側固定部材３ｂとの間に置かれ拘止される。
【００３２】
上側固定部材３ａと下側固定部材３ｂとは、両者の間隔を変更可能に構成されており、木材２は、押さえ板２ａ、２ｂで上下両側から挟まれ、台座３の上側固定部材３ａと下側固定部材３ｂとの間に置かれた状態で、ボルトナット構造３ｄによって拘止される。
【００３３】
そして、下側固定部材３ｂは、水溜容器５の中に固定されており、水溜容器５は、高圧蒸気釜４の内壁面からレール６によって支持された状態で高圧蒸気釜４の内部でレール６の車輪７により移動可能になっており、高圧蒸気釜４に対して出し入れできる。
【００３４】
このように、高圧蒸気釜４と水溜容器５とが別々に設けられ、水溜容器５内に冷却水を導入させるので、高圧蒸気釜４に直接冷却水が注がれて加わる熱衝撃をなくすることができる結果、高圧蒸気釜４の耐圧容器の安全性が高い。
【００３５】
また、水に触れる水溜容器５だけをステンレスで製造し、高圧蒸気釜４はそれよりも安価な材料を採用するなど、使用する材料を異なるものにすることにより、装置のコストを低減することができる。
【００３６】
高圧蒸気釜４は、長手方向に分割可能に構成されている。この高圧蒸気釜４は、不図示のボルトナット機構あるいはクランプ機構により、フランジ４ａ、４ｂを着脱することによりふた４ｃを開けて内部を開放し、台座３ごと水溜容器５を取り出すことができるようになっている。
【００３７】
また、高圧蒸気釜４には、高圧高温蒸気の導入口５ａと、排気口５ｂと、加圧タンク８で加圧された水タンク９からの加圧水の導入口５ｃとが設けられている他、液化した蒸気をスチームトラップ５ｄを介して排水するドレン口５ｅと、水の排水口５ｆと、蒸気導入バルブ６ａと、蒸気排気バルブ６ｂと、水導入バルブ６ｃと、ドレンバルブ６ｅと、排水バルブ６ｆとが設けられている。
【００３８】
ここで、木材２としては、乾燥処理を施していない湿った含水率が３３％以上（含水率：３３〜６７％ドライベースの生材）のブナのフリッチ材が採用されている。また、本実施形態では、サイズが５０ｍｍ（厚）×１０７ｍｍ（巾）×４５０ｍｍ（長さ）の木材２が採用されている。
【００３９】
次に、図１を参照して、この処理装置１を用いて実施する耐光処理方法Ｓについて説明する。
【００４０】
本実施形態の木材２の耐光処理方法Ｓにおいては、まず、ステップＳ１において、複数の木材２を、スペーサー７ａ、７ｂを介在させて積層し、木材２それぞれの隙間を確保する。
【００４１】
次に、ステップＳ２において、積層された複数の木材２の最上面と最下面に押さえ板２ａ、２ｂで挟む。
【００４２】
また、ステップＳ３において、押さえ板２ａ、２ｂで挟んだ複数の木材２を、水溜容器５の保持手段である台座３に固定する。
【００４３】
それから、ステップＳ４において、水溜容器５ごと高圧蒸気釜４に挿入。水溜容器５の底部にも配管を接続して水の排水口５ｆ、ドレン口５ｅと接続し、ふた４ｃを閉じて閉釜する。
【００４４】
また、ステップＳ５において、蒸気導入バルブ６ａ、蒸気排気バルブ６ｂ、ドレンバルブ６ｅを開いて釜内空気を蒸気と置換する。
【００４５】
また、ステップＳ６において、蒸気排気バルブ６ｂを閉めて、高圧蒸気釜４の中に高圧蒸気を供給して木材２を処理してヘミセルロースから熱分解により耐光性の高い重合性着色物を生成させる。
【００４６】
それから、処理が完了したら、ステップＳ７において、蒸気導入バルブ６ａを閉めて、加圧保持しながら水溜容器５内に水導入バルブ６ｃを開いて水を供給して保持手段の台座３に固定している木材２を水没させる。
【００４７】
この時、水導入バルブ６ｃを開いて、高圧蒸気釜４内に水を挿入して（０．７ＭＰａ）、台座３に固定している木材２を高圧状態のまま水没冷却させる。その際、高圧蒸気釜４内の圧力が下がらないように管理する。圧力の低下には蒸気導入バルブ６ａを補助的に開、あるいは水の圧力をアップする。また、圧力の上がり過ぎには蒸気排気バルブ６ｂでコントロールする。さらに冷却効率を上げるため、水をオーバーフローさせて調整しながら、循環させる。
【００４８】
冷却が完了したら、ステップＳ８において、蒸気排気バルブ６ｂを開いて、高圧蒸気釜４を降圧処理する。また、排水バルブ６ｆを開いて水溜容器５内の冷却水を排出後、水の排水口５ｆ、ドレン口５ｅと接続している配管を水溜容器５から取り外す。
【００４９】
そして、ステップＳ９において、水溜容器５ごと高圧蒸気釜４内から取り出し、ステップＳ１０において、保持手段の台座３から木材２を取り出す。
【００５０】
最後に、ステップＳ１１において、木材の表層をサンダー仕上げ等で除去して副生成する耐光性の低い酸化着色物を除去して、フリッチ材である木材２の処理を終了する。
【００５１】
この後、本実施例では、後述するように、処理後の木材２をスライスし、スライス単板にして、突き板加工を行う。
【００５２】
このように、本実施形態の木材の耐光処理方法Ｓにおいては、木材２に高圧水蒸気による加熱処理を与えて、木材２に含有されている耐光性の高い重合性着色物を生成し、かつ副生成する耐光性の低い酸化着色物をその移行性を利用して表面析出させ、その後、表面析出した酸化着色物を除去する。
【００５３】
また、高圧水蒸気処理は、木材の加熱温度が１１０℃〜１７０℃の範囲で、処理時間を１０分以上とする。
【００５４】
ここで、図４に示すように、上述の処理装置１を用いて行った実験例（実施例１、２、３、４、比較例１、２、３、４）について説明する。図４は、本発明の木材の耐光処理方法Ｓによる実施例の評価結果をまとめた表である。
【００５５】
実施例１では、１１５℃に昇温させ、この１１５℃の状態で１０分間保持する高圧水蒸気処理を行った。
【００５６】
その後、０．７ＭＰａの加圧水を挿入して冷却した後、大気圧に開放し、取り出した。
【００５７】
このように、この高圧水蒸気処理においては、処理に必要なエネルギーを確保するために、１０分以上の間保持するようにした。
【００５８】
その後、熱処理された木材２の表層をサンダー仕上げ、プレーナ等にて除去し、副生成した耐光性の低い酸化着色物を除去したフリッチ材を得た。
【００５９】
その後、以下のように、突き板加工を行う。すなわち、フリッチ材をスライサーにて０．２５ｍｍ厚にスライス加工してスライス単板を得る。その後、一番外側のスライス単板を除去するとともに、残りのスライス単板を酢酸ビニル系接着剤で１２ｍｍ厚の合板に熱圧貼りし、これに、素地サンダー（＃２４０）を施した後、２液ウレタン塗料をスプレーして表面仕上げし、製品化した。
【００６０】
なお、熱処理された木材２の表層をサンダー仕上げ、プレーナ等にて除去する代わりに、酸化着色物の除去を木材２の表層面のスライス切除により行っもよい。この場合は、木材２をスライスしてスライス単板を得るときに、外側のスライス単板だけを除去すればよい。そうすれば、加工処理が簡単になる。
【００６１】
以下、実施例２−４、比較例２−３は、実施例１において、温度、保持時間の高圧水蒸気処理の条件を変更したものであり、比較例１は、実施例１において、高圧水蒸気処理しなかったものである。また、比較例４は、実施例４において表面を除去しないそのままのケースである。樹種、サイズ、含水率、昇温時間、水冷、突き板加工などは実施例１と同じである。
【００６２】
実施例２では、１１５℃に昇温させ、実施例１より長く３０分間保持する高圧水蒸気処理を行った。
【００６３】
その後、０．７ＭＰａの加圧水を挿入して２時間冷却した後、大気圧に開放し、取り出した。
【００６４】
実施例３では、１３５℃に昇温させ、実施例２と同じ３０分間保持する高圧水蒸気処理を行った。
【００６５】
実施例４では、１７０℃に昇温させ、実施例２と同じ３０分間保持する高圧水蒸気処理を行った。
【００６６】
比較例１は、実施例１において、高圧水蒸気処理なしの場合である。
【００６７】
比較例２では、１１０℃以下の１０５℃に昇温させ、実施例２と同じ３０分間保持する高圧水蒸気処理を行った。
【００６８】
比較例３では、１７０℃以上の１８０℃に昇温させ、実施例２と同じ３０分間保持する高圧水蒸気処理を行った。
【００６９】
比較例４では、実施例４において表面を除去しないでそのままとした場合である。
【００７０】
ここで、図４の表では、上述の各実験例の耐光性とライン適正と総合評価とをまとめている。耐光性は、フェードメーター（キセノンランプ）を４８時間照射後、照射前後での色差をハンター色差ΔＥにて確認した数値である。また、ライン適正は、生産ラインで問題がなかったかどうかを示している。評価はそれぞれ記号◎（極めて良好）、○（良好）、△（やや不良）、×（不良）で表した。
【００７１】
これによれば、耐光性は、実施例４（ΔＥ＝１．７、◎）が一番良好で、順に実施例３（ΔＥ＝２．２、◎）、実施例２（ΔＥ＝４．２、○）、実施例１（ΔＥ＝４．９、○）、に対して、比較例の方は、比較例４（ΔＥ＝２．６であるが、キセノンランプ照射のために、木目が消失したので、△）、比較例３（ΔＥ＝５．２、△）、比較例２（ΔＥ＝６．６、△）、比較例１（ΔＥ＝８．８、×）であった。
【００７２】
また、ライン適正は、実施例１−４が、（問題なし、○）でであったのに対して、比較例の方は、比較例３（樹脂のためにプレーナー刃にかからず、×）、比較例１、２、４は、（問題なし、○）であった。
【００７３】
その結果、総合評価が、実施例３、４が最も良好で◎、次に、実施例１、２が良好でＯ、であったのに対して、比較例の方は、比較例２、４が、やや不良△、比較例１、３が、不良×であった。
【００７４】
以上説明したように、本実施形態の木材の耐光処理方法Ｓによれば、高圧水蒸気処理により水分が潤沢な状態で加熱処理するので、水分が少ない場合の加熱処理と異なって、より多く耐光性の高い重合性着色物を発生させ、耐光性の低い酸化着色物をより少なくすることができる。そのため、耐光性の持続効果に優れている。
【００７５】
また、木材表面に顔料などを塗布して木材表面を隠蔽しないので、木材２の質感を損なうことがない。
【００７６】
木材２が加熱されると、木材２の表面は、耐光性の低い酸化着色物が木材道管に集中的に析出して木目を強調するに至り、紫外線によって退色しやすくなる、そのため、光の当たったところは木目が飛んだような外観を呈することになりがちである。
【００７７】
しかし、副生成する耐光性の低い酸化着色物をその移行性を利用して表面析出させ、その後、表面析出した酸化着色物を除去するので、光が当っても、木目が飛んだような外観を呈することも少なくできる。
【００７８】
また、表面に析出した酸化着色物が、後の仕上げ加工時に刃物に絡みついたり、仕上げのためのサンダーが目詰まりしたりして製品の価値を落とすことも少ない。
【００７９】
このように、木材やその表面に紫外線吸収剤を添加した塗装を施す方法と比較して、耐光性の持続効果に優れている。
【００８０】
また、木材表面に顔料などを塗布して木材表面を隠蔽しないので、木材の質感を損なうことがない。
【００８１】
また、木材２の加熱温度が１１０℃〜１７０℃の範囲で、処理時間を１０分以上としているので、十分に重合性着色物を生成させることができる。そのため木材２の耐光性を十分に高くすることができる。すなわち、温度が低かったり加熱時間が短かすぎると十分に重合性着色物を生成させることができないが、１１０℃以上の加熱で、処理時間が１０分以上であるので、十分に重合性着色物を生成させることができる。また、加熱が行き過ぎると耐光性の低い酸化着色物が副生成し、表面に析出し、後の仕上げ加工で刃物に絡みついたり、仕上げのためのサンダーが目詰まりしたりして製品化が困難になるが、本発明では、木材２の処理温度が１７０℃以下であるので、加熱が行き過ぎることがない。そのため、表面に析出する酸化着色物が多すぎることがなく、後の加工で刃物に絡みついたり、サンダーが目詰まりしたりして製品化が困難になることをより少なくすることができる。
【００８２】
また、加熱が行き過ぎることがないので、木材２を炭化させることが少ない。そのため、焼杉のように耐光性が向上するが、炭化のために木材本来の質感が保てなくなるというようなことを少なくすることができる。
【００８３】
そして、酸化着色物の除去は、研磨により行うので、簡単に表面に析出する酸化着色物を除去をすることができる。
【００８４】
また、酸化着色物の除去を、木材２の表層面のスライス切除により行えば、木材２をスライスしてスライス単板を得るときには、外側のスライス単板だけを除去すればよい。そのため加工処理が簡単である。
【００８５】
このように、フリッチ材とフリッチ材から製造されるスライス単板の耐光性を持続させることができる。また、フリッチ材やスライス単板の質感を損なうことがない。
【００８６】
上述した実施の形態は本発明の好ましい具体例を例示したものに過ぎず、本発明は上述した実施の形態に限定されない。
【００８７】
例えば、保持手段は、図示の台座３のような、構成に限定されない。図５は、保持手段としての金属カゴ２５に木材２を拘束させる構成を示す説明図である。図５では、金属カゴ２５の重量によって木材２の浮きを防止しながら木材２を水没させて冷却するように構成されている。図５の処理装置２１において、金属カゴ２５は、網カゴ２５aとカゴ台２５ｂとを備え、網カゴ２５aの上部を開いて積層した複数の木材２を金属カゴ２５内に隙間なく収納できるようになっている。このように、処理装置２１においては、スペーサー７ａを介して積層した複数の木材２を金属カゴ２５に詰めて高圧蒸気処理するとともに、この金属カゴ２５の重量によって木材２の浮きを防止しながら木材２を水没させて冷却するように構成されている。
【００８８】
なお、金属カゴ２５は、高圧蒸気釜４の底面からレール６によって支持された状態で高圧蒸気釜２４の内部で車輪２７により移動して高圧蒸気釜２４から出入りできるようになっている。
【００８９】
このように、木材２を拘止した状態に保持することができる構造であれば、種々の保持手段が採用可能である。
【００９０】
高圧蒸気釜４の材質もステンレスに限定されない。木材２の金属汚染を考えると、圧力容器はステンレスが好ましいが、その他の材料が採用可能である。
【００９１】
また、本実施形態では、木材２は、乾燥処理を施していない湿った含水率：３３〜６７％ドライベース（生材）のブナ材に限定されない。種々の木材が採用可能であるし、サイズも種々の設計変更が可能である。集成、スライス条件なども種々の設計変更が可能である。
【００９２】
また、木材２はフリッチ材と、スライス単板に適用したが、例えば、内装材、家具材等、その他の木材２にも適用可能である。
【００９３】
また、高圧水蒸気による熱処理は、１１０℃以上で、かつ１７０℃以下であることが好ましいが、処理温度１３０℃（処理圧力０．１７５ＭＰａ）以下の場合は、木材２の水没は、高圧蒸気処理の圧力より０．０８ＭＰａ以上下がらない状態で圧力を保持することが好ましい。
【００９４】
また、水の加圧手段は特に限定しないが、高圧水タンクや高圧ポンプの使用が、好ましい。
【００９５】
さらに、木質感を損なわない範囲で従来の耐光性処理（例えば耐光性材料の塗布や紫外線吸収剤による処理）との併用が可能である。
【００９６】
その他、本発明の特許請求の範囲内で種々の設計変更が可能であることはいうまでもない。
【符号の説明】
【００９７】
２  木材
Ｓ  木材の耐光処理方法
【図１】
2010194789.tif 000003
【図２】
2010194789.tif 000004
【図３】
2010194789.tif 000005
【図４】
2010194789.tif 000006
【図５】
2010194789.tif 000007